СОСТАВ ДЛЯ ЗАКЛЮЧЕНИЯ ГИСТОЛОГИЧЕСКИХ ПРЕПАРАТОВ
COMPOUND FOR CONCLUSION OF HISTOLOGICAL PREPARATIONS

Изобретение относится к медицине и биологии и может быть использовано при изготовлении гистологических препаратов в лабораторных условиях.
Известна среда для заключения гистологических препаратов (Меркулов Г.А. Курс патогистологической техники. - М.: «Медицина», 1969. - с.132), где использован раствор полистирола в ксилоле из расчета 30 г на 100 г с добавлением пластификатора дибутилсебацината 6 г на 100 г.
Недостатками этого состава являются:
- длительность приготовления основного раствора;
- длительность его застывания;
- быстрое испарение и необходимость восстанавливать нужную консистенцию;
- растворимость в воде составляет 0,005% при 25°С, что может приводить к ухудшению качества препарата;
- наличие в нем 1,6% воды, что также может сказаться на качестве препарата, способствуя его обводнению;
Известна среда на основе полистирола в ксилоле, где на 25 г берется 68 г ксилола и 6 г дибутилфталата (www.biooptics.narod.ru; Барштейн Р.С., Кириллович В.И., Носовский Ю.Е. Пластификаторы для полимеров. - М., - 1982, с.200). Недостатками этой среды являются:
- большое количество исходных материалов;
- длительное время для приготовления рабочего раствора;
- высокая летучесть при таких концентрациях и необходимость в связи с этим частого добавления растворителя. При этом нарушается равновесие между смолой и пластификатором
Известен аналог - прототип:
среда для заключения гистологических срезов на основе раствора пенопласта в ксилоле с добавлением диметилфталата (патент №2117273 от 10.08.1998). Недостатками известного прототипа является то, что
- при нагревании происходит выделение формалина, в результате чего происходит обесцвечивание препарата;
- при массовом использовании без покровных стекол он выделяется в окружающий воздух;
- необходимость создания для хранения препаратов определенных условий;
- пленка легко отделяется от предметного стекла;
- довольно высокая стоимость от 2500 до 3628 руб за 1000 мл
- более высокая плотность пластификатора;
- не предусматривается использование покровного стекла, что снижает устойчивость препарата к внешним воздействиям, то есть страдает объективность морфологических изменений в срезе;
- далее необходимы особые условия хранения: без доступа прямых солнечных лучей;
- является нефротоксичным и нейротоксичным.
Изобретение направлено на обеспечение снижения стоимости заливочной среды и повышение качества гистологического препарата при сохранении окраски тканей.
Указанный технический результат достигается тем, что в качестве смолы берут пенополиуретан (ППУ), растворителя - ксилол и вспомогательного компонента дибутилфталат при следующих соотношениях ингредиентов, мас.%
Пенополиуретан
15-20
Ксилол
79-84
Дибутилфталат
1,0
В результате проведенных исследований определены оптимальные концентрации исходных ингредиентов (таблица 1), обеспечивающие качество препарата.
Сущность изобретения поясняется на следующих примерах, показывающих обеспечение снижения стоимости заливочной среды и повышение качества гистологического препарата при сохранении окраски тканей.
Пример 1. Для получения состава ППУ при необходимости измельчают и смешивают в соотношении мас.% ксилола 84, ППУ - 15, дибутилфталата 1,0. Полученную смесь перемешивают встряхиванием. Растворение происходит в течение 2-3 минут. Для заключения на предметное стекло с окрашенным срезом наносят каплю состава так, чтобы она полностью покрыла срез. Затем накрывают покровным стеклом. Полное высыхание препарата наступает через 10 минут. Препарат готов к микроскопированию.
Пример 2. Для получения состава ППУ при необходимости измельчают и смешивают в соотношении мас.% ксилола 81, ППУ - 18, дибутилфталата 1,0. Полученную смесь перемешивают встряхиванием. Растворение происходит в течение 3-4 минут. Для заключения на предметное стекло с окрашенным срезом наносят каплю состава так, чтобы она полностью покрыла срез. Затем накрывают покровным стеклом. Полное высыхание препарата наступает через 15 минут. Препарат готов к микрокопированию.
Пример 3. Для получения состава ППУ при необходимости измельчают и смешивают в соотношении мас.% ксилола 79, ППУ - 20, дибутилфталата 1,0. Полученную смесь перемешивают встряхиванием. Растворение происходит в течение 3-5 минут. Для заключения на предметное стекло с окрашенным срезом наносят каплю состава так, чтобы она полностью покрыла срез. Затем накрывают покровным стеклом. Полное высыхание препарата наступает через 16 минут. Препарат готов к микрокопированию.
Использование предложенных нами исходных компонентов существенно снижает стоимость среды. Преимущества предлагаемой среды отражены в таблице 2.
Таким образом, предлагаемая среда в 17,2- 30,21 раза дешевле первой известной среды; в 16,32 - 28,73 раза дешевле второй среды и в 16,53 -29,21 раза дешевле третьей (таблица 3). Предлагаемый состав апробирован при приготовлении гистологических препаратов на кафедрах анатомии, гистологии, патологической анатомии и патологической физиологии.
Таблица 1
Количество ППУ, г
Количество ксилола, г
Образование пузырьков воздуха, %
Растворение, мин
Застывание, мин
Просветление
Пластификатор
10,0
89,0
15
1
120
отсутствует
1,0
15,0
84,0
0,01
2-3
10
удовлетворительное
1,0
20,0
79
0,01
4-5
6
удовлетворительное
1,0
25,0
74,0
0,01
6-8
2
удовлетворительное
1,0
30,0
69,0
0,01
10-15
2
удовлетворительное
1,0
35,0
64,0
0,01
20-30
2
удовлетворительное
1,0
40,0
59,0
0,01
35-45
2
удовлетворительное
1,0
45,0
54,0
0,01
50-80
2
удовлетворительное
1,0
Показатели стоимости вспомогательного компонента среды
Таблица 2
N/N
Название компонента
вес
Цена в рублях
1
полистирол
кг
29-74
2
пенополиуретан
кг
-
3
дибутилсебацинат
кг
153,4-280
4
диметилфталат
кг
441
5
дибутилфталат
кг
93-140
Сравнение известных сред и предлагаемой приведено в таблице 3.
Таблица 3
N/N
Среда
Стоимость в руб.
1
Полистирол + дибутилсебацинат
(8,7-23,7)+(0,92-1,68)=9,62-25,38
2
Полистирол + диметилфталат
(8,7-23,7)+0,44=9,14-24,14
3
Полистирол + дибутилфталат
(8,7-23,7)+(0,56-0,84)=9,26-24,54
4
Пенополиуретан + дибутилфталат
0,56-0,84